(57)【要約】【課題】従来に比べて「熱伝導率」、「のび」および「もち」に優れた化粧料用のＢＮ粉末を使用することにより、冷感や透明感（素肌感）を格段に向上させた化粧料用の窒化ホウ素粉末を提供する。【解決手段】ＢＮの一次粒子の平均長径を３〜20μm、かつ該一次粒子のアスペクト比（長径／厚さ）を５〜20、厚さの平均値を0.1μm以上とし、さらに吸油量を100ml/100g〜500ml/100gとする。【選択図】図１
2014094878.tif 000002
【特許請求の範囲】
【請求項１】
扁平形状をなすＢＮの一次粒子からなり、平均粒径が３〜20μmで、かつ該一次粒子のアスペクト比（長径／厚さ）が５〜20、厚さの平均値が0.1μm以上であり、しかも吸油量が100ml/100g〜500ml/100gであることを特徴とする放熱性に優れる高吸油性窒化ホウ素粉末。
【請求項２】
水の浸透速度が１mm2/s未満の高撥水性を有することを特徴とする請求項１に記載の放熱性に優れる高吸油性窒化ホウ素粉末。
【請求項３】
可溶性ホウ素量が100ppm以下であることを特徴とする請求項１または２に記載の放熱性に優れる高吸油性窒化ホウ素粉末。
【請求項４】
比表面積が１〜20m2/gで、酸素含有量が1.5質量％以下であることを特徴とする請求項１ないし３のいずれかに記載の放熱性に優れる高吸油性窒化ホウ素粉末。
【請求項５】
請求項１ないし４のいずれかに記載の窒化ホウ素粉末を含有する化粧料。
【請求項６】
前記化粧料における前記窒化ホウ素粉末の含有量が１〜60質量％であり、塗膜の熱伝導率が0.1〜5.0 W/m・Kであることを特徴とする請求項５に記載の化粧料。
【発明の詳細な説明】
【技術分野】
【０００１】
本発明は、放熱性に優れる高吸油性窒化ホウ素粉末に関し、特に化粧料に適用した場合に、肌への展延性および付着性を向上させると共に、放熱性の改善により冷感の向上を図ろうとするものである。
また、本発明は、上記した窒化ホウ素粉末を用いた化粧料に関し、特に「つや」や「もち」を低下させることなく、隠蔽力を確保して薄塗りを可能ならしめ、また窒化ホウ素粉末の平面方向への劈開性を活かして薄膜状で肌をカバーし、さらには窒化ホウ素の高熱伝導特性を活用して放熱性を飛躍的に改善し、もって冷感の一層の向上を可能ならしめたものである。
【背景技術】
【０００２】
窒化ホウ素粉末（ＢＮ粉末ともいう）は、他の素材に比べて潤滑性に優れているため、化粧料（化粧品ともいう）の顔料として注目を浴びている。特に最近では、窒化ホウ素粉末の潤滑性に優れる点に注目して、化粧品用体質顔料としての使用が増大している。
【０００３】
化粧品用体質顔料は、着色顔料を分散させるベースであり、「のび」（皮膚表面で滑らかに塗れる性質）や「もち」（皮膚に塗った状態を持続する性質）、「つや」（ハリ、ツヤのある仕上がり感）などの使用感に大きな影響を及ぼす。
【０００４】
ところで、従来の化粧品用体質顔料は、マイカ、セリサイト、タルクなどの天然鉱物やPMMA、ナイロン樹脂がほとんどで、使用性や安定性等の点で必ずしも満足のいくものではなかった。
例えば、従来から使用されてきているタルクやマイカ、セリサイトなどの無機材は、薄片に劈開はするものの、天然鉱物であるためその粒径や厚みはバラツキが大きいという欠点がある。また、劈開での薄片へのスライドには大きな力を必要とすることから、肌への広がりや膜厚の均一性に問題を残していた。一方、ナイロンパウダーやポリエチレンパウダーなどの樹脂材は、化学的に安定ではあるものの、これ以上劈開しないため肌への広がりが悪く薄塗りは難しいという問題があった。
【０００５】
この点、ＢＮ粉末は、「のび」や「もち」、「つや」に関しては、天然鉱石や樹脂に較べて優れているという特長を有している。
その理由は、ＢＮ粉末は、潤滑性に優れているだけでなく、粉末自体が撥水性で、扁平な形状を有しているため、適切な隠蔽力と付着性を兼ね備えているためと考えられる。
かようなＢＮ粉末の製造方法としては、特許文献１、特許文献２および特許文献３が提案されていて、これらの製造方法により、化学的に安定で扁平な形状を有する窒化ホウ素粉末の供給が期待できる
【０００６】
また、特許文献４には、ＢＮ粉末の長辺長さ／短辺長さ比を20以下に制限して扁平で長い粒子の混入を抑制することにより、充填性を高めて熱伝導性を高めた六方晶窒化ホウ素粉末が提案されている。
【先行技術文献】
【特許文献】
【０００７】
【特許文献１】特開平01−157409号公報
【特許文献２】特開平05−186205号公報
【特許文献３】特開平07−41311号公報
【特許文献４】特開2007−308360号公報
【発明の概要】
【発明が解決しようとする課題】
【０００８】
上述したとおり、ＢＮ粉末は、基礎化粧品の特性向上に優れた効果が認められることから、従来材からの置換が進んでいる。
しかしながら、化粧品使用者においては、特に夏場における化粧品について、皮膚へのぬりの薄膜化を一層高め、かつ放熱性を改善して冷感を向上させるという要求がますます強まっている。
この点、体質顔料として活用されるＢＮ粉末は、化粧品の塗布効果の持続性すなわち「もち」の向上と共に、薄膜化により化粧品の使用量を削減することが期待できる。また、特に夏場における肌からの熱の放出効果を向上させれば、冷感を得て、化粧品使用者における暑さからくる化粧の鬱陶しさを払拭することができる。しかしながら、前掲した特許文献１〜４に記載の従来のＢＮ粉末では、これらの点が十分とは言えなかった。
【０００９】
本発明は、上記の問題を有利に解決するもので、ＢＮの高潤滑性の特性から薄膜形成性に優れ、かつ熱伝導性を兼ね備えた化粧料用の窒化ホウ素粉末を提案することを目的とする。
また、本発明は、上記の窒化ホウ素粉末を使用することにより、「もち」や「のび」の低下を招くことなしに塗りの薄膜・均一化を達成し、併せて放熱性を向上させて一層の冷感を実感できる化粧料を提案することを目的とする。
【課題を解決するための手段】
【００１０】
さて、発明者らは、上記の目的を達成すべく鋭意研究を重ねた結果、ファンデーションの「薄膜形成」は、含有されているＢＮ粉末の表面性状と含有量に密接に関係していることが明らかとなった。
すなわち、ＢＮ粉末の表面が撥水性でかつ吸油量が大きいほど粉末凝集を防止でき、かつＢＮ含有量が多いほど製品は均一に混合でき、「もち」や「薄膜形成」が良好となることが明らかとなった。なお、吸油量は、撥水性の高いＢＮ粉末ほど高くなる傾向にあり、このためには粉体表面の官能基を低減させることが有効である。
【００１１】
ＢＮ粉末は、脱炭材としてホウ酸や酸化ホウ素等の酸化物を使用するために、最終製品で表面に親水性の官能基が存在するため撥水性を低下させる。このため、ＢＮ粉末の撥水性の向上と吸油量を増大させるには合成後に表面の官能基を低減させる必要がある。
現行のプロセスでは、不純物であるホウ素を洗浄によって低減しているが、洗浄効率を高めるために有機系の分散剤が使用した場合には、ＢＮ粉末の表面には親水性や有機系の官能基が多量に残留した形態になっている。
【００１２】
洗浄により残留した表面の官能基を低減するには、加熱処理することが効果的である。しかしながら、大気中でＢＮ粉末を高温加熱するとＢＮの酸化により、やはり撥水性が低下してくる。
【００１３】
そこで、発明者らは、ＢＮ粉末を酸化させないで表面に官能基を除去し、しかも撥水性の一層の向上を図る方法について種々検討を重ねた。
その結果、不活性の減圧雰囲気中にて300℃以上で加熱処理することによって、表面官能基を効果的に除去することができ、その結果、撥水性が発現することの知見を得た。
【００１４】
また、化粧品の「もち」は、化粧料の構成粉末の吸油量と密接な関係がある。
例えば汗など肌から分泌物が出てくると、粉体表面の吸油量の違いに応じて肌表面での状態が大きく異なってくる。つまり、粉体の吸油量が少ないと発汗によって粉体が浮き上がり、「もち」が悪くなる。一方、吸油量が大きいと、粉体の浮き上がりが抑制され、「もち」が向上する。従って、「もち」を向上させるには、粉体すなわちＢＮ粉末の吸油量を向上させる必要がある。
【００１５】
さらに、冷感は、放熱特性に依存し、またこの放熱特性はＢＮ粉末の形状と強い相関があることが判明した。
すなわち、ＢＮ粉末は扁平な形状を有しており、また多層構造になっている。ＢＮ粉末の熱の伝導は異方性を有しており、層の平面方向の方が熱伝導率が良く、厚さ方向に較べると２オーダー高い値となる。従って、ＢＮ粉末の放熱特性を向上させるには、ＢＮ粒子のアスペクト比（長径／厚さ）を小さくすることが重要である。また、層間の境界は熱伝導の障壁となるため、ＢＮ粉末の厚みはできるだけ厚い方が熱伝導には有利である。
本発明は、上記の知見に立脚するものである。
【００１６】
すなわち、本発明の要旨構成は次のとおりである。
１．扁平形状をなすＢＮの一次粒子からなり、平均粒径が３〜20μmで、かつ該一次粒子のアスペクト比（長径／厚さ）が５〜20、厚さの平均値が0.1μm以上であり、しかも吸油量が 100ml/100g〜500ml/100gであることを特徴とする放熱性に優れる高吸油性窒化ホウ素粉末。
【００１７】
２．水の浸透速度が１mm2/s未満の高撥水性を有することを特徴とする前記１に記載の放熱性に優れる高吸油性窒化ホウ素粉末。
【００１８】
３．可溶性ホウ素量が100ppm以下であることを特徴とする前記１または２に記載の放熱性に優れる高吸油性窒化ホウ素粉末。
【００１９】
４．比表面積が１〜20m2/gで、酸素含有量が1.5質量％以下であることを特徴とする前記１ないし３のいずれかに記載の放熱性に優れる高吸油性窒化ホウ素粉末。
【００２０】
５．前記１ないし４のいずれかに記載の窒化ホウ素粉末を含有する化粧料。
【００２１】
６．前記化粧料における前記窒化ホウ素粉末の含有量が１〜60質量％であり、塗膜の熱伝導率が0.1〜5.0 W/m・Kであることを特徴とする前記５に記載の化粧料。
【発明の効果】
【００２２】
本発明のＢＮ粉末は、潤滑性に優れ、軽度の力で滑るように広がる作用があるため、化粧品の使用時における塗擦動作においてスムーズな伸びを達成することができる。
また、本発明の化粧料によれば、撥水性と吸油性の向上により肌からの汗、分泌物への耐性が向上し「もち」や仕上がりの伸びと透明感（素肌感）の両者を格段に向上させることができる。特に夏場の発汗が多い季節には、使用するＢＮの放熱性により肌表面からの放熱性を向上させることで発汗を抑制できる。
ファンデーションの肌へ塗布した場合の薄膜化は、１回当たりの高価なファンデーションの使用量を減じる効果がある。
【図面の簡単な説明】
【００２３】
【図１】本発明のＢＮ粉末の形状を従来のＢＮ粉末と比較して示す図である。
【図２】本発明のＢＮ粉末（No.１）の形状(a)と従来のＢＮ粉末の形状(b)を比較して示す顕微鏡写真（4000倍）である。
【発明を実施するための形態】
【００２４】
以下、本発明を具体的に説明する。
図１に、本発明のＢＮ粉末の形状（同図(a)）を従来のＢＮ粉末（同図(b)）と比較して模式図で示す。
図１に示したとおり、ＢＮ粉末は扁平な形状有しており、また多層構造になっている。そして、ＢＮ粉末の熱の伝導は平面方向の方がはるかに高く、厚さ方向に較べると２オーダー高い値となる。従って、ＢＮ粉末の放熱特性を向上させるには、ＢＮ粒子のアスペクト比（長径／厚さ）を小さくすることが有効と考えられる。
そこで、発明者らは、ＢＮ粉末の放熱性（厚さ方向の熱伝導）を向上させる上で必要なアスペクト比（長径／厚さ）について検討した結果、このアスペクト比は５〜20とする必要があることが判明した。このアスペクト比が５に満たないとＢＮの特長である滑りが悪化し、一方20を超えると厚さを厚くしても十分な放熱性を得ることは難しい。
【００２５】
また、層間の境界は熱伝導の障壁となるため、ＢＮ粉末の厚みはできるだけ厚い方が厚さ方向の熱伝導すなわち放熱性には有利であることが判明した。
そこで、この観点から、ＢＮ粉末一次粒子の適正厚みについて検討したところ、平均で0.1μm 以上とすることにより、厚さ方向の熱伝導が向上することが判明した。好ましくは0.2μm 以上、望ましくは0.5μm超えが良い。なお、一次粒子の厚みがあまりに厚くなると、肌に延ばして塗布した場合に透明感が低下するとともに平面が平滑に維持できなくなるので、上限値は２μm 程度とするのが好ましい。
【００２６】
本発明のＢＮの一次粒子の平均粒径は３〜20μm とする必要がある。
一次粒子の平均粒径が３μmに満たないものは製造が困難であり、一方20μmを超えると配向性が出て、凝集体の密度が低下する（空隙率が増加する）。
なお、一次粒子の平均粒径は、長径の平均値で表すものとする。
【００２７】
そして、本発明のＢＮ粉末は、上記したような形状の一次粒子からなることを基本とし、撥水性に富み、かつ吸油量が多いところに特長を有している。
まず、撥水性について説明する。
撥水性の評価法としては、各種方法が提案されていて、代表的な方法は粉体と液体との接触角から撥水性を評価する方法である。しかしながら、この評価方法は、定性的で傾向を見ることはできても、定量的な評価は難しかった。
そこで、本発明では、定量的な方法として粉体の浸透性、ぬれ性解析装置（株式会社三ツワフロンテック製）を用い、JIS A 6909（透水試験Ｂ法）に準拠した透水試験を採用することにした。この方法は粉体充填カラムの底面で対象とする溶媒と接触させて、充填層への溶媒の浸透状態を目視により測定して浸透速度を測定する方法である。
この透水試験において、水の浸透速度を１mm2/s未満とすることが好ましい。というのは、この浸透速度が１mm2/s以上であるとＢＮ粉末の表面に官能基の存在が免れ得ず、満足いくほどの高撥水性が得られないからである。より好ましくは0.8mm2/s以下である。なお、この浸透速度の下限については、特に制限されることはなく、ゼロであっても良い。
【００２８】
撥水性を有するＢＮ粉末は、表面の官能基が少ないことが特徴である。表面の官能基の評価方法としては、不純物量の分析によるのが一般的である。不純物としては、酸素、炭素が大部分を占めており、このうち酸素はＢＮ粉末の表面にＯＨ基やカルボニル基として存在して、粉末の撥水性、吸油性を低下させている。
また、官能基の量は粉体の比表面積とも相関がみられ、比表面積が20m2/gを超えると撥水性は大きく低下する。また、比表面積が大きくなると表面の活性度が向上し粒子同士の結合が強くなり凝集粒を生成するためザラツキ感が強くなるので、凝集体の比表面積は１〜20m2/gの範囲、さらに好ましくは１〜10m2/gの範囲とする。
【００２９】
さらに、ホウ素（Ｂ）は安全性から化粧料への添加が制限されている、このため水可溶性ホウ素は100ppm以下に管理する必要がある。というのは、可溶性ホウ素量が100ppmを超えると化粧料として使用するには肌へのダメージが大きくなるからである。
【００３０】
またさらに、ＢＮ粉末中の酸素含有量が1.5質量％を超えると不純物の酸化ホウ素が増加し、かかるＢＮを化粧品に使用した場合は肌にダメージを与えるなどの不利が生じるので、この酸素含有量は1.5質量％以下とすることが好ましい。より好ましくは1.0質量％以下である。
また、ＢＮ粉末のｐＨは、同様に安全性の観点からは５〜９程度の中性であることが好適である。なお、ＢＮ粉末のpHは、医薬部外品原料規格２００６（薬事日報社）の規定に準じて測定した。
【００３１】
次に、吸油量について説明する。
吸油量は、化粧料の仕上がりおよび「もち」に密接に関係する事項であり、その値が高いほど好ましい。
タルクや従来のＢＮ粉末の吸油量は、80ml/100g前後にすぎなかった。しかしながら、本発明では、不活性の減圧雰囲気中で加熱処理を施すことにより、ＢＮ粉末表面の官能基を低減させて吸油量を100ml/100g以上に高めることができる。好ましい吸油量は110ml/100g以上である。一方、この吸油量があまりに大きくなると化粧品の製造時のコンパウンドの粘度や嵩密度等の変動が大きくなる問題が生じるので、吸油量の上限は500ml/100gとした。
【００３２】
本発明において、化粧品顔料における上記窒化ホウ素粉末の割合は１〜60質量％とすることが好ましい。というのは、この割合が１質量％に満たないと本発明で所期した「のび」や付着性の改善効果に乏しく、一方60質量％を超えるとＢＮ粉末特有のぎらつき感が強くなり適切な光沢が得られなくなるからである。
そして、本発明のＢＮ粉末を配合したファンデーションを塗布した後の塗膜としての熱伝導率は0.1〜5.0 W/m・Kとすることが好ましい。
【００３３】
なお、薄膜化は、ＢＮ粉末の使用量を増やせば、効果的に達成できる。ただし、ＢＮは合成により製造するため天然鉱物のタルクやマイカ、セリサイトなどの体質顔料に比べると高価である。このため、従来は使用量は制限されてきた、しかしながら、本発明では、薄膜化と「もち」により大幅にファンデーションの使用量を減らすことが可能となる。すなわち、ＢＮ粉末の使用量を５％以上とすれば従来材に比べ10％以上の薄膜化が可能となる。
【００３４】
次に、本発明の製造方法について説明する。
本発明では、Ｂ4Ｃ粉とＢ酸化物を混合したのち、1600〜2200℃の温度域で一段または二段の窒化処理および脱炭処理を施して、ＢＮ粒子を析出させ、ついで得られた凝集体を破砕・分級することによってＢＮ粒子を合成する。その後、洗浄処理によりホウ酸を除去したのち、不活性の減圧雰囲気中にて300℃以上で加熱処理することによって、粉体表面の官能基を効果的に除去する。この加熱処理により、高撥水性および高吸油性も併せて発現する。
【００３５】
ここに、粉砕前の加熱処理における処理雰囲気を不活性ガス雰囲気としたのは、ＢＮは酸素と容易に結びつくためである。
また、加熱温度を1600〜2200℃としたのは、処理温度が1600℃に満たないと十分に結晶が成長した粉末が得られず、一方2200℃を超えると欠陥を生じ易くなって透明感が低下するからである。
【００３６】
また、官能基除去のための加熱処理における加熱温度を300℃以上としたのは、有機系の分散剤を完全に除去するためには、300℃以上の温度を必要とするからである。なお、この加熱温度の上限は特に制限されることはないが、2300℃程度で十分である。
また、このときの雰囲気は、不活性雰囲気でかつ0.01MPa以下の減圧雰囲気とすることが好ましい。これにより、分離した官能基が効果的に系外に排除され、再吸着を防止することができる。
【００３７】
かくして、扁平形状で滑りやすく、かつ高撥水性で吸油量が大きく、さらにはアスペクト比（長径／厚さ）や厚さが適正な、パウダーファンデーション用の体質顔料として理想的なＢＮ粉末を得ることができる。
【００３８】
なお、本発明のＢＮ粉末は、パウダーファンデーション用の化粧料用顔料以外にも、以下に述べるような用途に使用することができる。
すなわち、白粉、下地料、フェイスカラー、頬紅、口紅、アイシャドウ、アイライナー、マスカラおよびマニュキュア等のメイクアップ化粧料、日焼け止め料、クリーム、乳液、化粧水、美容液およびパック等のスキンケア化粧料、ボディ用化粧料、頭髪用化粧料などに好適に使用することができる。
ここに、上記したような化粧料の基本成分については特に制限はなく、従来から公知のものを使用することができ、要は、従来の成分中のＢＮ粉末や無機粉体（例えばタルク、雲母、セリサイト、無水ケイ酸、酸化アルミニュウム、酸化チタン、酸化亜鉛、酸化ジルコニュウム）に代えて、本発明の積層状になる窒化ホウ素粉末を用いればよいのである。
【実施例１】
【００３９】
以下、本発明の実施例について説明する。
市販の炭化ホウ素粉末（Ｂ4Ｃ）を44μm の篩いにかけ、篩を通過した炭化ホウ素粉末：100ｇと、ボロン酸化物（Ｂ2Ｏ3）：１ｇとを、Ｖブレンダーを用い均一な混合粉とした。
ついで、得られた混合粉を、ルツボに入れ、窒素気流中にて2000℃に10時間保持する焼成を行った。
ついで、得られた焼成生成物を、ピンミル（ホソカワミクロ製）により粉砕したのち、44μm の篩いにかけ、篩い下80ｇを、同様に篩処理した三酸化二ホウ素：30gと混合した。この混合粉を、カーボンルツボ内に入れ、窒素気流中にて2000℃，５時間の脱炭処理を施して、第二焼成生成物を得た。
得られた第二焼成生成物を、粉砕後、風力分級して粒径の大きさを調整した。ついで、このＢＮを、溶媒がエタノールで固形物濃度が10％になるように調整して洗浄・乾燥し可溶性ホウ素量を100ppm以下に低減したＢＮ粉末とした。
ついで、さらに、得られた粉末を、0.005MPaの減圧窒素中にて600℃，10ｈの加熱処理を施した。
かくして得られたＢＮ粉末の諸特性を表１に示す。
また、得られたＢＮ粉末の撥水性（浸透速度）、吸油量、溶出Ｂ量およびｐＨについて調べた結果を表１に併記する。
さらに、比較のため、従来のＢＮ粉末およびタルクについても、同様の調査を行った結果を、表１に併せて示す。
【００４０】
なお、ＢＮ粉末の撥水性、吸油量、溶出Ｂ量およびｐＨはそれぞれ、次のようにして測定した。
(1) 撥水性
JIS A 6909（透水試験Ｂ法）に準拠した透水試験を行い、その時の水の浸透速度を測定した。
具体的には、粉体湿潤浸透解析装置PW-500（三ツワフロンテック製）を使用し、内径10mmのカラムに粉末１ｇを充填して、下部の接液面からの「ぬれ高さ」を経過時間毎に測定して、浸透速度を算出した。
(2) 吸油量
JIS K 5101に規定される「吸油量」に準拠した試験により、吸油量を測定した。
具体的には、粉末２ｇを時計皿に秤取り、精製あまに油をビュレットから1滴ずつ添加する。添加する度にスパチュラで練りこむ。これを繰り返し割れたり分離したりせずになめらかな硬さになったところを終点とする。測定値を粉末100gに換算した値を吸油量とする。
(3) 溶出Ｂ量
医薬部外品原料規格2006の規定に準じて溶出Ｂ量を測定した。
具体的には、粉体2.5gをテフロン（登録商標）製ビーカーに秤取りエタノール10mlを加えて良くかき混ぜ、さらに新たに煮沸した冷却した水40mlを加えてかき混ぜた後、50℃で1時間加温する。その後に、この液を濾過して濾液中のBを測定する。
(4) ｐＨ
医薬部外品原料規格2006の規定に準じてｐＨを測定した。
具体的には、粉体2.5gにエタノール10mlを加えて良くかき混ぜ、さらに新たに煮沸した冷却した水50mlを加えてかき混ぜた後、濾過して濾液のｐHを測定する。
(5)平均粒径
電子顕微鏡によりｎ＝100個の粒子について長径を測定し、その平均値を平均粒径とした。
(6) アスペクト比および厚さ
電子顕微鏡によりｎ＝100個のＢＮ粒子の厚さと長径を測定し、測定結果から、アスペクト比（長径／厚さ）を求めた。
【００４１】
【表１】
2014094878.tif 000003
【００４２】
表１に示したとおり本発明に従い得られたＢＮ粉末（No.１）は、高い撥水性と吸油量、さらには低い溶出Ｂ量を示しており、「もち」さらには「のび」に優れていることが分かる。また、本発明のＢＮ粉末（No.１）は、アスペクト比が小さく、厚みが大きいので、放熱性が向上して、冷感の改善が期待できる。
【００４３】
また、図２(a)，(b)に、本発明に従い得られたＢＮ粉末（No.１）と従来のＢＮ粉末の顕微鏡写真（4000倍）を比較して示す。
同図(a)，(b)の比較から明らかなように、本発明ＢＮ粉末（No.１）は、従来のＢＮ粉末に比べて、アスペクト比が小さく、かつ厚みが大きい形状を有していることが分かる。
【実施例２】
【００４４】
次に、表１に示す窒化ホウ素粉末を用いて、以下に示す発明例１〜６、比較例１〜７の各種化粧料を作製した。
発明例１（パウダーファンデーション）
（成分）                                                          （配合量％）
・窒化ホウ素（表１のNo.１）                                           ２０．０
・Ｎ−ラウロイルリジン処理（５％）ベンガラ                              １．０
・Ｎ−ラウロイルリジン処理（５％）黄酸化鉄                              ４．０
・Ｎ−ラウロイルリジン処理（５％）黒酸化鉄                              ０．５
・パーフルオロアルキルリン酸ジエタノールアミン処理酸化チタン（♯１）  １０．０
・シリコーン（２％）処理微粒子酸化チタン                                ２．０
・Ｎ−ラウロイルリジン処理（５％）セリサイト                          ２９．０
・パーフルオロアルキルリン酸ジエタノールアミン処理合成金雲母          １０．０
・パーフルオロアルキルリン酸ジエタノールアミン処理タルク              １０．０
・架橋型シリコーン粉末（トレフィルE-505C、東レ・ダウコーニング社製）    ０．３
・ウレタンパウダー（PLASTIC POWDER CS-400、東色ピグメント社製）         ２．０
・メチルパラベン                                                        ０．１
・デヒドロ酢酸ナトリウム                                                ０．１
・メチルポリシロキサン（KF-96A(6CS)、信越化学工業社製）                 ４．０
・リンゴ酸ジイソステアリル                                              １．５
・トリ２−エチルヘキサン酸グリセリル                                    ２．０
・ワセリン                                                              ０．５
・パラメトキシケイ皮酸２−エチルヘキシル                                ３．０
（♯１）タイペークＣＲ−５０（石原産業社製）をパーフルオロアルキルリン酸ジエタノールアミン（５％）で被覆処理したもの。
【００４５】
発明例２（固形白粉）
（成分）                                                          （配合量％）
・窒化ホウ素（表１のNo.１）                                           １５．０
・シリコーン処理（２％）ベンガラ                                        ０．３
・シリコーン処理（２％）黄酸化鉄                                        ０．５
・シリコーン処理（２％）黒酸化鉄                                        ０．０５
・シリコーン処理酸化チタン（♯２）                                      ５．０
・シリコーン処理酸化亜鉛                                                １．０
・（酸化鉄／酸化チタン）焼結物                                          １．０
・ポリアクリル酸アルキル（GBX-10S、ガンツ化成社製）                     ３．０
・シルクパウダー                                                        １．０
・板状硫酸バリウム                                                    ３５．０
・シリコーン処理（２％）タルク                                        ３１．７５
・メチルパラベン                                                        ０．１
・デヒドロ酢酸ナトリウム                                                ０．１
・ワセリン                                                              １．０
・ジメチルポリシロキサン                                                １．０
・トリ２−エチルヘキサン酸グリセリル                                    ２．０
・イソノナン酸イソノニル                                                ２．０
・オクチルドデカノール                                                  １．０
（♯２）石原産業のタイペークＣＲ−５０に２％シリコン処理したもの。
【００４６】
発明例３（粉末状ファンデーション）
（成分）                                                          （配合量％）
・窒化ホウ素（表１のNo.１）                                           ２０．０
・シリコーン処理（２％）ベンガラ                                        ０．４
・シリコーン処理（２％）黄酸化鉄                                        １．０
・シリコーン処理（２％）黒酸化鉄                                        ０．２
・シリコーン処理酸化チタン                                              ８．０
・Ｎ−ラウロイルリジン粉末                                            １５．０
・雲母チタン                                                            ４．０
・タルク                                                              ２７．２
・セルロースセルロビーズＤ−５（大東化成工業社製）                      ５．０
・コーンスターチ（日食コーンスターチ、日本食品化工社製）              １５．０
・メチルパラベン                                                        ０．１
・デヒドロ酢酸ナトリウム                                                ０．１
・流動パラフィン                                                        １．５
・メチルフェニルポリシロキサン（FZ-209、東レ・ダウコーニング社製）      ２．０
・ワセリン                                                              ０．５
【００４７】
発明例４（パウダーアイシャドウ）
（成分）                                                          （配合量％）
・窒化ホウ素（表１のNo.１）                                           ２５．０
・イソノナン酸イソオクチル                                              ５．０
・オキシステアリン酸ヘキシル                                            ８．０
・トリオクタン酸グリセリル                                              ４．０
・ワセリン                                                              １．０
・赤色２２６号                                                          １．０
・グンジョウ                                                            ５．０
・雲母チタン                                                          １０．０
・コンジョウ処理雲母チタン                                              ８．０
・酸化チタン被覆ガラスフレーク                                          ２．０
・酸化チタン被覆合成金雲母                                              １．０
・ナイロンパウダー                                                      ５．０
・タルク                                                              １５．０
・シリコーン処理（２％）セリサイト                                    １０．０
【００４８】
発明例５（固形状ファンデーション）
（成分）                                                          （配合量％）
・窒化ホウ素（表１のNo.１）                                           １５．０
・有機チタネート処理ベンガラ                                            ０．２
・有機チタネート処理黄酸化鉄                                            ０．５
・有機チタネート処理黒酸化鉄                                            ０．０５
・無水ケイ酸（サンスフェアH-122、旭硝子社製)                            ５．０
・有機チタネート処理酸化チタン（♯３）                                  ３．０
・シリコーン処理微粒子酸化亜鉛                                          ２．０
・低融点パラフィン                                                    １０．０
・シリコーンゲル（KSG-16、信越化学社製）                                ２．０
・パラメトキシケイ皮酸２−エチルヘキシル                                １．０
・メチルパラベン                                                        ０．２
・フェノキシエタノール                                                  ０．１
・ミリスチン酸イソセチル                                                  残量
（♯３）タイペークＣＲ−５０（石原産業社製）を有機チタネートで被覆処理したもの。
【００４９】
発明例６（口紅）
（成分）                                                          （配合量％）
・窒化ホウ素（表１のNo.１）                                           １５．０
・パラフィンワックス                                                    ３．０
・合成炭化水素ワックス                                                  ３．０
・エチレンプロピレンコポリマー                                          ３．０
・セレシン                                                              ３．０
・マイクロクリスタリンワックス                                          ３．０
・ワセリン                                                              ５．０
・重質流動イソパラフィン                                              ２５．０
・ラウロイルグルタミン酸ジ（オクチルドデシル/フィトステリル/ベヘニル）１０．０
・トリイソステアリン酸ポリグリセリル                                    ５．０
・スクワラン                                                            ５．０
・水添ポリデセン                                                        ５．０
・トコフェロール                                                        ０．１
・赤色２０１号                                                          ０．１
・赤色２０２号                                                          ０．１
・酸化鉄                                                                ０．５
・シリカ                                                                ３．０
・シリカ処理雲母チタン（TIMIRON SPLENDID RED、メルク社製）              １．５
・酸化チタン被覆ガラスフレーク（メタシャインMC1120RS、日本板硝子社製）  ２．０
・トリ（カプリル・カプリン酸）グリセリン                                  残量
【００５０】
比較例１〜６
上記した発明例１〜６の窒化ホウ素（No.１）の代りに、表１に示したタルクを用いた組成の化粧料。
比較例７
実施例１の窒化ホウ素（No.１）の代りに、表１に示した従来の窒化ホウ素を用いた化粧料。
【００５１】
上述した各化粧料について、その透明感（素肌感）、滑らかなのび感、冷感、もちおよび使用量について調べた結果を、表２に示す。
なお、上記の各種性質は、本発明品および比較品を、化粧品評価専門の調査パネル20名に使用してもらい、各調査パネルが５段階の評価基準に基づいて評価した。特に使用量については、各パネルに10ｇの化粧品を２〜３ヶ月間で使用してもらったときの使用量削減率で示した。
また、全調査パネルの評点の平均値を算出し、次の４段階の判定基準により判定した。
【００５２】
評価基準
５：非常に良好
４：良好
３：普通
２：やや不良
１：不良
判定基準
◎：4.5以上
○：3.5以上、4.5未満
△：2.5以上、3.5未満
×：2.5未満
【００５３】
【表２】
2014094878.tif 000004
【００５４】
表２に示したとおり、化粧品用体質顔料として本発明に従うＢＮ粉末を用いることにより、「もち」や「のび」については言うまでもなく、密着感や冷感についても、従来よりも高い評価が得られている。
さらに、発明例１のパウダーファンデーションを、厚み：1mm、径：10mmの円板形状に成形し、この成形体の熱伝導率について調査した結果、0.5 W/m・Kという高い熱伝導率を得ることができた。
【図１】
2014094878.tif 000005
【図２】
2014094878.tif 000006